(57)【要約】【課題】子供が入って遊ぶことができると共に、水を適用して絵柄や文字を形成でき、水が蒸発乾燥することにより再び元の状態に戻る意外性、変化性を付加した長期間使用しても飽きることがない変色性ハウス玩具及びそれを用いた変色性ハウス玩具セットを提供する。【解決手段】中芯とライナーからなる段ボールのライナー表面に防水層を設け、前記防水層上に低屈折率顔料をバインダー樹脂に分散状態に固着させた、吸液状態と非吸液状態で光透過率を異にする多孔質層を設けた変色性段ボール２からなる組み立て式の変色性ハウス玩具１、前記変色性ハウス玩具と、水付着具とからなる変色性ハウス玩具セット。
2016039222.tif 000002
【特許請求の範囲】
【請求項１】
中芯およびライナーを備える段ボールと、
前記ライナー表面に形成された防水層と、
前記防水層上に形成された多孔質層と
を備え、
前記多孔質層が、低屈折率顔料がバインダー樹脂中に分散状態で固着された構造を有しており、かつ、吸液状態と非吸液状態で光透過率を異にする、変色性段ボールからなることを特徴とする、変色性ハウス玩具。
【請求項２】
前記変色性段ボールが、前記中芯の両面に前記ライナーを備え、前記ハウス玩具の外面に位置する前記ライナー表面に前記防水層および前記多孔質層を備える、請求項１記載の玩具。
【請求項３】
前記変色性段ボールが、前記中芯の両面のそれぞれに前記ライナー、前記防水層および前記多孔質層を備える、請求項１の玩具。
【請求項４】
前記変色性段ボールが、前記多孔質層と前記防水層の間に着色層をさらに備える、請求項１乃至３のいずれか一項に記載の玩具。
【請求項５】
前記ライナーが白色乃至淡色である、請求項１乃至４のいずれか一項に記載の玩具。
【請求項６】
前記変色性段ボールが、防水処理が施された側面を有する、請求項１乃至５のいずれか一項に記載の玩具。
【請求項７】
請求項１乃至６のいずれか一項に記載の玩具と、水付着具とからなる変色性ハウス玩具セット。
【請求項８】
前記水付着具が、連続気孔を有するプラスチック多孔体又は繊維加工体をペン先部材として適用した筆記具又は塗布具形態、又は、刷毛である請求項７記載の玩具セット。
【請求項９】
請求項１〜６のいずれか一項に記載の玩具を組み立てる部品を含む、変色性ハウス玩具組み立てキット。
【請求項１０】
水付着具と、請求項９に記載の玩具を組み立てる部品を含む、変色性ハウス玩具組み立てキット。
【請求項１１】
前記水付着具が、連続気孔を有するプラスチック多孔体又は繊維加工体をペン先部材として適用した筆記具又は塗布具形態、又は、刷毛である請求項１０記載の変色性ハウス玩具組み立てキット。
【発明の詳細な説明】
【技術分野】
【０００１】
本発明は変色性ハウス玩具及びそれを用いた変色性ハウス玩具セットに関する。更に詳細には、水を付着させた吸液状態と、非吸液状態とで、異なる様相を示す変色性ハウス玩具及びそれを用いた変色性ハウス玩具セットに関する。
【背景技術】
【０００２】
従来、子供が入って遊ぶことのできる組み立て式の段ボールからなるハウス玩具が開示されている（例えば、特許文献１参照）。
このハウス玩具は、組み立てる過程を楽しむことができ、組み立てた後は入って遊ぶことができる。しかしながら、遊戯方法が単調となってしまうという問題があった。
従来から、このような問題を解消するために筆記具を用いてハウス玩具に絵柄や文字を描いて遊戯性を高めることが行われているが、一度描いた絵や文字は消去することができないため、高い遊戯性を永続的に付与することはできなかった。
【先行技術文献】
【特許文献】
【０００３】
【特許文献１】特開平１０−２４９０６８号公報
【発明の開示】
【発明が解決しようとする課題】
【０００４】
本発明は、子供が入って遊ぶのみならず、水を適用して絵柄や文字を形成でき、水が蒸発乾燥することにより再び元の状態に戻る意外性、変化性を付加して遊びのバリエーションを広げ、高い遊戯性を永続的に付与することのできる変色性ハウス玩具及びそれを用いた変色性ハウス玩具セットを提供しようとするものである。
【課題を解決するための手段】
【０００５】
本発明に係る変色性段ボールからなる組み立て式の変色性ハウス玩具は、
中芯およびライナーを備える段ボールと、
前記ライナー表面に形成された防水層と、
前記防水層上に形成された多孔質層と
を備え、
前記多孔質層が、低屈折率顔料がバインダー樹脂中に分散状態で固着された構造を有しており、かつ、吸液状態と非吸液状態で光透過率を異にする、変色性段ボールからなることを特徴とする。【０００６】
また、本発明に係る変色性段ボールからなる組み立て式の変色性ハウス玩具は、
前記変色性段ボールが、前記中芯の両面に前記ライナーを備え、前記ハウス玩具の外面に位置する前記ライナー表面に前記防水層および前記多孔質層を備えることが好ましい。【０００７】
また、本発明に係る変色性段ボールからなる組み立て式の変色性ハウス玩具は、
前記変色性段ボールが、前記中芯の両面のそれぞれに前記ライナー、前記防水層および前記多孔質層を備えることが好ましい。【０００８】
また、本発明に係る変色性段ボールからなる組み立て式の変色性ハウス玩具は、
前記多孔質層と防水層の間に着色層をさらに備えることが好ましい。【０００９】
また、本発明に係る変色性段ボールからなる組み立て式の変色性ハウス玩具は、
前記ライナーが白色乃至淡色であることが好ましい。【００１０】
また、本発明に係る変色性段ボールからなる組み立て式の変色性ハウス玩具は、
前記変色性段ボールが、防水処理が施された側面を有することが好ましい。【００１１】
また、本発明に係る変色性ハウス玩具セットは、
上記変色性ハウス玩具と、水付着具とからなることを特徴とする。【００１２】
また、本発明に係る変色ハウス玩具組み立てキットは、上記玩具を組み立てる部品を含むことを特徴とする。
【発明の効果】
【００１３】
本発明は、子供が入って遊ぶことができると共に、水を適用して絵柄や文字を形成でき、水が蒸発乾燥することにより再び元の状態に戻る意外性、変化性を付加した長期間使用しても飽きることがない変色性ハウス玩具及びそれを用いた変色性ハウス玩具セットを提供できる。
【図面の簡単な説明】
【００１４】
【図１】本発明の一実施例の変色性ハウス玩具に用いられる変色性段ボールの縦断面図である。
【図２】本発明の変色性ハウス玩具の斜視図である。
【図３】本発明の他の実施例の変色性ハウス玩具に用いられる変色性段ボールの縦断面図である。
【図４】本発明の他の実施例の変色性ハウス玩具に用いられる変色性段ボールの縦断面図である。
【図５】本発明の他の実施例の変色性ハウス玩具に用いられる変色性段ボールの縦断面図である。
【図６】本発明の他の実施例の変色性ハウス玩具に用いられる変色性段ボールの縦断面図である。
【図７】本発明の他の実施例の変色性ハウス玩具に用いられる変色性段ボールの縦断面図である。
【発明を実施するための形態】
【００１５】
［変色性段ボール］
変色性段ボールは、中芯と、前記中芯の少なくとも一方の面にライナーとを備える段ボールのライナー表面に防水層を備え、防水層上に、低屈折率顔料がバインダー樹脂中に分散させ、固着させた、多孔質層を備えてなる。
【００１６】
［段ボール］
段ボールは、中芯と、中芯の少なくとも一方の面に固着させたライナーとを備えてなる。
なお、段ボールは、中芯の一方の面のみにライナーを備えたものであってもよいし、中芯の表面および裏面の両面にライナーを備えたものであってもよい。
【００１７】
中芯の材質としては、プラスチック製であっても、紙製であってもよいが、紙製であることが好ましく、波型等の形状に加工されていることが好ましい。
中芯に用いられる紙としては、古紙を用いて製造された多層抄きの紙などが挙げられる。
【００１８】
ライナーの材質としては、紙製であることが、コスト、接着作業性、焼却した場合に有害物質を排出することが無いことから好ましい。
ライナーは、使用する紙由来の茶色であってもよいが、白色乃至淡色、青色、赤色、黄色、橙色、緑色、紫色に着色されていてもよい。
着色層を設けたり、多孔質層中に着色剤を含有させる場合には、ライナーは、白色乃至淡色（例えば白色乃至灰色）に着色されていることが好ましい。ここで淡色とは、反射率が１００％の白色を１０として、ある色の明度を０から１０までの数値で表した場合、明度が７以上、好ましくは８以上の色であり、色差計〔ＴＣ−３６００型色差計、（株）東京電色製〕を用いて測定される。この場合、ライナーが背景として効果的に機能するため、ライナーが茶色などである場合と比較して、着色層の色、或いは、多孔質層中に含まれる着色剤の色を鮮明に視認することができる。
【００１９】
［防水層］
ライナー表面に形成される防水層は、ライナーへの液体の浸透を防止するために設けられる層である。
防水層は、樹脂を含む溶液や樹脂エマルジョンを含む溶液を印刷、塗布して設けたり、合成樹脂シート、プラスチックフィルム、合成紙、耐水紙、表面に布帛を貼り合わせたプラスチックフィルムを貼着して設けられる。
プラスチックフィルムとしては、ポリエチレンフィルム、ポリプロピレンフィルム、ポリアミドフィルム、ポリエステルフィルム、ポリ塩化ビニルフィルム等が挙げられる。
プラスチックフィルムは、通常のラミネート加工、例えば、ドライラミネート加工、ホットメルトラミネート加工、或いは、プラスチックフィルムとライナーの間に熱融着フィルムを介在させて加熱圧着することによりライナーと貼着することができる。
なお、防水層は透明であってもよいし、着色されていてもよい。
【００２０】
［多孔質層］
防水層上に形成される多孔質層は、低屈折率顔料がバインダー樹脂中に分散状態で固着された構造を有する。なお、多孔質層は、低屈折率顔料を２種以上含んでいてもよい。
【００２１】
低屈折率顔料とバインダー樹脂の混合比率は、低屈折率顔料の種類及び性状に左右されるが、好ましくは、低屈折率顔料１質量部に対してバインダー樹脂固形分０．５〜２．０質量部であり、より好ましくは、０．８〜１．５質量部である。混合比率を上記数値範囲とすることにより、高い強度を有し、非吸液状態と吸液状態とのコントラストが鮮明な多孔質層を得ることができる。
【００２２】
低屈折率顔料の粒径は特に限定されるものではないが、０．０３〜１０．０μｍのものが好適に用いられる。
【００２３】
低屈折率顔料としては、珪酸及びその塩、バライト粉、硫酸バリウム、炭酸バリウム、炭酸カルシウム、石膏、クレー、タルク、アルミナホワイト、炭酸マグネシウム等が挙げられ、これらは屈折率が１．４〜１．８の範囲にあり、水等の液体を吸液すると高い光透過率、すなわち良好な透明性を示すものである。ここで、光透過率は可視光領域のいずれかの波長における透過率である。これらの中でも、珪酸が特に好ましい。
なお、珪酸の塩としては、珪酸アルミニウム、珪酸アルミニウムカリウム、珪酸アルミニウムナトリウム、珪酸アルミニウムカルシウム、珪酸カリウム、珪酸カルシウム、珪酸カルシウムナトリウム、珪酸ナトリウム、珪酸マグネシウム、珪酸マグネシウムカリウム等が挙げられる。
【００２４】
珪酸は、乾式法により製造させる珪酸（以下、乾式法珪酸と称する）であってもよいが、湿式法により製造される珪酸（以下、湿式法珪酸と称する）であってもよいが、湿式法珪酸がより好ましい。この点を以下に説明する。
【００２５】
珪酸は非晶質の無定形珪酸として製造され、その製造方法により、四塩化ケイ素等のハロゲン化ケイ素の熱分解等の気相反応を用いる乾式法によるものと、ケイ酸ナトリウム等の酸による分解等の液相反応を用いる湿式法によるものとに大別される。
乾式法珪酸と湿式法珪酸とでは構造が異なり、乾式法珪酸は珪酸が密に結合した構造を有する。これに対して、湿式法珪酸は、珪酸が縮合して長い分子配列を形成した構造を有している。
従って、湿式法珪酸は乾式法珪酸と比較して粗い分子構造を有しており、湿式法珪酸を多孔質層に適用した場合、乾式法珪酸を適用した場合と比較して、乾燥状態における光の乱反射性に優れ、常態での隠蔽性が大きくなるものと推察される。
また、多孔質層は水を吸液させるものであるから、湿式法珪酸は乾式法珪酸に比べて粒子表面にシラノール基として存在する水酸基を多く有しており、親水性の度合いが高いことからも、好適に用いられる。
なお、多孔質層の常態（非吸液状態）での隠蔽性と吸液状態での光透過率を調整するために、湿式法珪酸と共に、他の低屈折率顔料を併用することもできる。
【００２６】
バインダー樹脂としては、ウレタン系樹脂、ナイロン樹脂、酢酸ビニル樹脂、アクリル酸エステル樹脂、アクリル酸エステル共重合樹脂、アクリルポリオール樹脂、塩化ビニル−酢酸ビニル共重合樹脂、マレイン酸樹脂、ポリエステル樹脂、スチレン樹脂、スチレン共重合樹脂、ポリエチレン樹脂、ポリカーボネート樹脂、エポキシ樹脂、スチレン−ブタジエン共重合樹脂、アクリロニトリル−ブタジエン共重合樹脂、メタクリル酸メチル−ブタジエン共重合樹脂、ブタジエン樹脂、クロロプレン樹脂、メラミン樹脂、及び前記各樹脂エマルジョン、カゼイン、澱粉、セルロース誘導体、ポリビニルアルコール、尿素樹脂、フェノール樹脂等が挙げられる。これらの中でも、耐擦過性を向上させ、多孔質層の強度を高めることができるため、ウレタン系樹脂およびナイロン樹脂が好ましい。
【００２７】
ウレタン系樹脂としては、ポリエステル系ウレタン樹脂、ポリカーボネート系ウレタン樹脂、ポリエーテル系ウレタン樹脂等が挙げられ、これらを２種以上併用することもできる。また、樹脂が水に乳化分散したウレタン系エマルジョン樹脂や、イオン性を有するウレタン樹脂（ウレタンアイオノマー）自体のイオン基により乳化剤を必要とすることなく自己乳化して、水中に溶解乃至分散したコロイド分散型（アイオノマー型）ウレタン樹脂を用いることもできる。なお、ウレタン系樹脂は水性ウレタン系樹脂又は油性ウレタン系樹脂のいずれを用いることもできるが、本発明においては水性ウレタン系樹脂、殊に、ウレタン系エマルジョン樹脂やコロイド分散型ウレタン系樹脂が好適に用いられる。
ウレタン系樹脂は単独で用いることもできるが、必要に応じて、他のバインダー樹脂を併用することもできる。ウレタン系樹脂以外のバインダー樹脂を併用する場合、実用的な皮膜強度を得るためには、多孔質層のバインダー樹脂中にウレタン系樹脂を固形分質量比率で３０％以上含有させることが好ましい。
【００２８】
バインダー樹脂が、架橋性を有する場合、多孔質層に任意の架橋剤を添加して架橋させることにより、さらに皮膜強度を向上させることができる。
【００２９】
上記したバインダー樹脂には、水との親和性に大小が存在するが、これらを組み合わせることにより、多孔質層中への浸透時間、浸透度合い、浸透後の乾燥の遅速を調整することができる。更には、適宜分散剤を添加して前記調整をコントロールすることができる。
【００３０】
また、多孔質層は、一般の有色顔料を含んでいてもよく、これにより、乾燥状態における多孔質層に着色を施したり、多孔質層上に着色像を設けて複雑な様相変化を示す構成とすることもできる。
着色像中に含まれる色材は、汎用の染料や顔料等の着色剤を含む色材により形成されたものに限らず、可逆熱変色性材料を含む色材により形成された可逆熱変色性のものであってもよい。
【００３１】
多孔質層には、必要に応じて、消泡剤、粘度調整剤、分散剤、保湿剤、湿潤剤、界面活性剤、ｐＨ調整剤、防腐剤、可塑剤等の各種添加剤を含んでいてもよい。
【００３２】
多孔質層は、低屈折率顔料をバインダー樹脂を結合剤として含むビヒクル中に分散したものを、防水層上に、公知の手段、例えば、スクリーン印刷、オフセット印刷、グラビヤ印刷、コーター、タンポ印刷、転写等の印刷手段、刷毛塗り、スプレー塗装、静電塗装、電着塗装、流し塗り、ローラー塗り、浸漬塗装等により塗布した後、揮発分を乾燥させることにより形成することができる。
【００３３】
低屈折率顔料の粒子径、比表面積、吸油量等の性状に左右されるが、常態での隠蔽性と吸液状態での透明性を共に満足するためには、低屈折率顔料の塗布量は、０．３〜５．０ｇ／ｍ２であることが好ましく、０．５〜４．０ｇ／ｍ２であることがより好ましく、０．５〜３．０ｇ／ｍ２であることがさらに好ましい。
塗布量を上記数値範囲とすることにより、常態において十分な隠蔽性を得ることができるとともに、吸液時において十分な光透過率を得ることができる。
【００３４】
多孔質層の塗布量は、好ましくは１．０〜３０ｇ／ｍ２、より好ましくは、２．０〜１０ｇ／ｍ２である。
塗布量を上記数値範囲とすることにより、常態において十分な隠蔽性を得ることができるとともに、吸液時において十分な光透過率を得ることができる。
【００３５】
［その他］
一実施形態において、変色性段ボールの側面に上記したようなプラスチックフィルムを貼着するなどを行うことにより防水処理することが好ましい。ここで、この側面に形成される層を側面防水層ということがある。これにより、段ボールの側面から液体が浸透することを防止することができる。また、この防水処理により、段ボールの側面で手や指を切って怪我をすることの防止という効果も得ることもできる。防水処理は、例えば、プラスチックフィルムを粘着剤により貼着したり、粘着性を有する防水テープを貼着したり、プラスチック成形体を装着したりすることにより行うことができる。
【００３６】
一実施形態において、変色性段ボールは、多孔質層と防水層との間に着色層を備えていてもよい。この着色層は単一色の層であってもよいし、カラフルな多色の層であってもよい。
【００３７】
変色性段ボールは、段ボールに防水層、多孔質層を順次設けることにより得られる他、予め防水層上に多孔質層を設けた変色性積層体（変色性フィルム）を段ボールに貼着することにより得たり、予め防水層上に多孔質層を設けた変色性積層体（変色性フィルム）をライナーに貼着した後、ライナーと中芯を固着することにより得ることもできる。
【００３８】
［変色性ハウス玩具］
本発明に係る変色性ハウス玩具は、変色性段ボールからなる。
変色性段ボールを適宜形状に裁断した変色性ハウス玩具は、立体形状の子供が入ることのできるハウス玩具として用いられる。なお、ハウス玩具は利用時には立体形状で使用するが、取り扱い性の観点から、販売または搬送時は分解された板状部品の組み合わせとすることが好ましい。
なお、中芯の表面と裏面にライナーを設け、ハウス玩具の外面に位置するライナー表面に防水層と多孔質層を設けた変色性段ボールを用いて変色性ハウス玩具を得ることにより、組み立てたハウス玩具の外側（屋外）から多孔質層に水を付着させて多孔質層が吸液することにより透明化して下層の色が視認されるため、絵柄や文字を形成することができる。
この絵柄や文字は、多孔質層が乾燥して不透明化することにより視認されなくなる。
また、ハウス玩具の扉部分や、窓部分などを内側に折り曲げることにより、実質的にハウス玩具の内側に絵柄や文字を形成させることができる。
【００３９】
また、中芯の表面と裏面にライナーを設け、ハウス玩具の外面及び内面に位置するライナー表面に防水層と多孔質層を設けた変色性段ボールを用いて変色性ハウス玩具等を得ることにより、組み立てたハウス玩具の外側（屋外）と内側（屋内）から多孔質層に水を付着させて多孔質層が吸液することにより透明化して下層の色が視認されるため、絵柄や文字を形成することができる。
この絵柄や文字は、多孔質層が乾燥して不透明化することにより視認されなくなる。
【００４０】
更に、中芯の表面と裏面にライナーを設け、ハウス玩具の内面に位置するライナー表面に防水層と多孔質層を設けた変色性段ボールを用いて変色性ハウス玩具を得ることにより、組み立てたハウス玩具の内側（屋内）から多孔質層に水を付着させて多孔質層が吸液することにより透明化して下層の色が視認されるため、絵柄や文字を形成することができる。
この絵柄や文字は、多孔質層が乾燥して不透明化することにより視認されなくなる。
【００４１】
変色性ハウス玩具に水を付着させる手段としては、手や指を水で濡らして接触させる他、水付着具を適用することもできる。
水付着具としては、水鉄砲、噴霧機、先端部に筆穂や繊維ペン体等を有する筆記又は塗布具、容器内に水を収容し、且つ、容器内の水を導出する繊維体や刷毛を設けた筆記又は塗布具、スタンプ具等が挙げられる。
水付着具として、連続気孔を有するプラスチック多孔体又は繊維加工体をペン先部材として適用した筆記具又は塗布具は、筆記像を簡便に形成でき、実用性を高めることができる。
水付着具として、刷毛を用いることにより、ハウス玩具にペンキを塗布するような遊戯が可能となり、遊戯性を高めることができる。
連続気孔を有するプラスチック多孔体又は繊維加工体は、水を適宜量、吸収し、吐出させるものであればよく、汎用のポリオレフィン系、ポリウレタン系、その他各種プラスチックの連続気孔体や繊維を集束させた毛筆状のもの、繊維の樹脂加工又は熱溶着加工によるもの、フェルト、不織布形態のものを挙げることができ、形状、寸法は目的に応じて任意に設定できる。
刷毛は、木やプラスチックからなる柄の先端に複数の毛を取り付けたもの、木やプラスチックからなる柄の先端に不織布、フェルト、連続気孔を有する発泡体等を取り付けたもの、内部に液体を収容する容器からなる柄の先端に複数の毛、不織布、フェルト、連続気孔を有する発泡体等を取り付け、容器内の液体を先端に導出するよう構成したもの等が挙げられる。
なお、水付着具と、変色性ハウス玩具を組み合わせて変色性ハウス玩具セットを構成することもでき、利便性を向上させることができる。
【００４２】
［変色性ハウス玩具組み立てキット］
本発明に係る変色性ハウス玩具組み立てキットは、上記した変色ハウス玩具を組み立てることのできる部品からなるものである。本発明にかかる変色性ハウス玩具は、ハウス形状として使用するものであるが、その状態では容積が大きく、搬送などには不利である。そこで、変色性段ボールを壁、屋根、煙突などを形成する板状部材に切り出したものを組み合わせた、組み立てキットとすることができる。また、取り扱いに容易な方形形状の変色性段ボールに切り取り線を入れて、例えば、ドア、窓、屋根などが容易に形成できる様にしたものを組み合わせた、組み立てキットとすることができる。このような組み立てキットとすることで、部品を組み合わせてハウス玩具を作り上げることも遊戯として楽しむことが可能となる。
【実施例】
【００４３】
以下に実施例を示すが、本発明は実施例に限定されない。なお、実施例中の部は質量部を示す。
実施例１（図１、２参照）
変色性ハウス玩具の作製
波型の紙製中芯３の両面に茶色の紙製ライナー４を接着した段ボールの一方のライナー表面に、熱融着フィルムを介して厚さ１２μｍの透明ポリエチレンテレフタレートフィルム（防水層５）を熱圧着した。
次いで、前記防水層上に湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層６を設けて変色性段ボール２を得た。
前記変色性段ボールを裁断して、変色性ハウス玩具１を得た。
前記変色性ハウス玩具を組み立てて（図２）、ハウス玩具の外側に位置する白色の多孔質層上から水を付着させると多孔質層は吸液により透明化して下層のライナーによる茶色の像が視認された。
前記茶色の像は、吸液状態ではその状態を維持しているが、水が蒸発乾燥することにより再び白色の状態に戻った。
前記様相変化は繰り返し行うことができた。【００４４】
実施例２
変色性ハウス玩具セットの作製
実施例１で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の外側に位置する多孔質層に筆記すると５〜６ｍｍ幅の明瞭な茶色の筆跡が形成される。
水が付着した状態では前記様相を示していたが、乾燥するにつれて徐々に茶色の筆跡は淡くなり、完全に乾燥した状態では再び元の白色に戻った。
前記様相変化は繰り返し行うことができた。【００４５】
実施例３（図３参照）
変色性ハウス玩具の作製
厚さ１２μｍの透明ポリエチレンテレフタレートフィルム（防水層５）上に赤色顔料１０部、アクリルエマルジョンを主成分とするバインダー樹脂８０部を混合したスクリーン印刷インキを用いて、１００メッシュのスクリーン版にてベタ印刷して着色層７を設けた。
次いで、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層６を形成して変色性フィルムを得た。
波型の紙製中芯３の両面に茶色のライナー４を接着した段ボールの一方のライナー表面に、前記変色性フィルムの着色層及び多孔質層を設けていない側を熱融着フィルムを介して熱圧着して変色性段ボール２を得た。
前記変色性段ボールを裁断して、変色性ハウス玩具を得た。
前記変色性ハウス玩具を組み立てて、ハウス玩具の外側に位置する白色の多孔質層上から水を付着させると多孔質層は吸液により透明化して下層の着色層による赤色の像が視認された。
前記赤色の像は、吸液状態ではその状態を維持しているが、水が蒸発乾燥することにより再び白色の状態に戻った。
前記様相変化は繰り返し行うことができた。【００４６】
実施例４
変色性ハウス玩具セットの作製
実施例３で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の外側に位置する多孔質層に筆記すると５〜６ｍｍ幅の明瞭な赤色の筆跡が形成される。
水が付着した状態では前記様相を示していたが、乾燥するにつれて徐々に赤色の筆跡は淡くなり、完全に乾燥した状態では再び元の白色に戻った。
前記様相変化は繰り返し行うことができた。【００４７】
実施例５（図４参照）
変色性ハウス玩具の作製
裏面にホットメルト樹脂層を有する厚さ１２μｍの透明ポリエチレンテレフタレートフィルム（防水層５）上に湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層６を設けて変色性フィルムを得た。
波型の紙製中芯３の両面に橙色に着色した紙製ライナー４を接着した段ボールの両面のライナー表面に、前記変色性フィルムのホットメルト樹脂層を有する側を熱圧着して変色性段ボール２を得た。
前記変色性段ボールを裁断して、変色性ハウス玩具を得た。
前記変色性ハウス玩具を組み立てて、ハウス玩具の外側と内側に位置する白色の多孔質層上から水を付着させると多孔質層は吸液により透明化して下層のライナーによる橙色の像が視認された。
前記橙色の像は、吸液状態ではその状態を維持しているが、水が蒸発乾燥することにより再び白色の状態に戻った。
前記様相変化は繰り返し行うことができた。【００４８】
実施例６
変色性ハウス玩具セットの作製
実施例５で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の外側と内側に位置する多孔質層に筆記すると５〜６ｍｍ幅の明瞭な橙色の筆跡が形成される。
水が付着した状態では前記様相を示していたが、乾燥するにつれて徐々に橙色の筆跡は淡くなり、完全に乾燥した状態では再び元の白色に戻った。
前記様相変化は繰り返し行うことができた。【００４９】
実施例７（図５参照）
変色性ハウス玩具の作製
波型の紙製中芯３の両面に茶色の紙製ライナー４を接着した段ボールの両面のライナー表面に、接着剤を用いて厚さ１２μｍの透明ポリエチレンテレフタレートフィルムを貼着して防水層５を設けた。
次いで、一方の面の防水層上に赤色顔料１０部、アクリルエマルジョンを主成分とするバインダー樹脂８０部を混合したスクリーン印刷インキを用いて、１００メッシュのスクリーン版にてベタ印刷して着色層７を設け、他方の面の防水層上に青色顔料１０部、アクリルエマルジョンを主成分とするバインダー樹脂８０部を混合したスクリーン印刷インキを用いて、１００メッシュのスクリーン版にてベタ印刷して着色層７を設けた。
更に、両面の着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層６を設けて変色性段ボール２を得た。
前記変色性段ボールを裁断して、変色性ハウス玩具を得た。
前記変色性ハウス玩具を組み立てて、ハウス玩具の外側と内側に位置する白色の多孔質層上から水を付着させると多孔質層は吸液により透明化して下層の着色層による赤色と青色の像が視認された。
前記赤色と青色の像は、吸液状態ではその状態を維持しているが、水が蒸発乾燥することにより再び白色の状態に戻った。
前記様相変化は繰り返し行うことができた。【００５０】
実施例８
変色性ハウス玩具セットの作製
実施例７で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の外側と内側に位置する多孔質層に筆記すると５〜６ｍｍ幅の明瞭な赤色と青色の筆跡が形成される。
水が付着した状態では前記様相を示していたが、乾燥するにつれて徐々に赤色と青色の筆跡は淡くなり、完全に乾燥した状態では再び元の白色に戻った。
前記様相変化は繰り返し行うことができた。【００５１】
実施例９（図６参照）
変色性ハウス玩具の作製
厚さ１２μｍの緑色ポリエチレンテレフタレートフィルム（防水層５）上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層６を設けて変色性フィルムを得た。
波型の紙製中芯３の片面に茶色の紙製ライナー４を接着した段ボールのライナー表面に、
変色性フィルムの多孔質層を設けていない側を熱融着フィルムを介して熱圧着して変色性段ボール２を得た。
前記変色性段ボールを裁断して、変色性ハウス玩具を得た。
前記変色性ハウス玩具を組み立てて、ハウス玩具の内側に位置する白色の多孔質層上から水を付着させると多孔質層は吸液により透明化して下層の防水層による緑色の像が視認された。
前記緑色の像は、吸液状態ではその状態を維持しているが、水が蒸発乾燥することにより再び白色の状態に戻った。
前記様相変化は繰り返し行うことができた。【００５２】
実施例１０
変色性ハウス玩具セットの作製
実施例９で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の内側に位置する多孔質層に筆記すると５〜６ｍｍ幅の明瞭な緑色の筆跡が形成される。
水が付着した状態では前記様相を示していたが、乾燥するにつれて徐々に緑色の筆跡は淡くなり、完全に乾燥した状態では再び元の白色に戻った。
前記様相変化は繰り返し行うことができた。【００５３】
実施例１１（図７参照）
変色性ハウス玩具の作製
厚さ１２μｍの透明ポリエチレンテレフタレートフィルム（防水層５）上に青色顔料１０部、アクリルエマルジョンを主成分とするバインダー樹脂５０部を混合したスクリーン印刷インキを用いて、２００メッシュのグラビア版にてベタ印刷して着色層７を設け、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、メタノール２０部、イソシアネート系架橋剤３部を混合してなる印刷インキを用いて、２００メッシュのグラビア版にてベタ印刷を２回して多孔質層６を設け、更に多孔質層を設けていない側にホットメルト樹脂を塗布し変色性フィルムを得た。
前記変色性フィルムのホットメルト樹脂を塗工した側と白色のライナー４（コートボール紙）を熱ロールで圧着し、更に、白色のライナー４を接着した波型の紙製中芯３と接着し、側面全体に疎水性ワックスを表面に塗布した白色の紙テープを用いて覆うように貼着して側面防水層８を設けて防水処理を施し、変色性段ボール２を得た。
前記変色性段ボールを裁断して、変色性ハウス玩具を得た。
前記変色性ハウス玩具を組み立てて、ハウス玩具の外側に位置する白色の多孔質層上から水を付着させると多孔質層は吸液により透明化して下層の着色層による明瞭な青色の像が視認された。
前記青色の像は、吸液状態ではその状態を維持しているが、水が蒸発乾燥することにより再び白色の状態に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具を得ることができた。【００５４】
実施例１２
変色性ハウス玩具セットの作製
実施例１１で得た変色性ハウス玩具と、水付着具として刷毛とを組み合わせて変色性ハウス玩具セットを得た。
前記変色性ハウス玩具セットは、水付着具を用いて変色性ハウス玩具の外側に位置する多孔質層に水を塗布すると３０ｍｍ幅の明瞭な青色の像が形成される。
水が付着した状態では前記様相を示していたが、乾燥するにつれて徐々に青色の像は淡くなり、完全に乾燥した状態では再び元の白色に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具セットを得ることができた。【００５５】
実施例１３
変色性ハウス玩具の作製
厚さ１２μｍの透明ポリエチレンテレフタレートフィルム（防水層）上に青色顔料１０部、アクリルエマルジョンを主成分とするバインダー樹脂５０部を混合したスクリーン印刷インキを用いて、２００メッシュのグラビア版にてベタ印刷して着色層を設け、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、メタノール２０部、イソシアネート系架橋剤３部を混合してなる印刷インキを用いて、２００メッシュのグラビア版にてベタ印刷を２回して多孔質層を設け、更に多孔質層を設けていない側にホットメルト樹脂を塗布し変色性フィルムを得た。
前記変色性フィルムのホットメルト樹脂を塗工した側と白色のライナー（コートボール紙）を熱ロールで圧着し、更に、白色のライナーを接着した波型の紙製中芯と接着し、側面全体に疎水性ワックスを表面に塗布した白色の紙テープを用いて覆うように貼着して防水処理をして変色性段ボールを得た。
前記変色性段ボールを裁断して、変色性ハウス玩具を得た。
なお、前記変色性ハウス玩具は、多孔質層を設けた個所の一部が正方形に取り外せるよう構成されてなり、取り外した変色性段ボールは、ハウス内部の壁面に固定可能に構成されてなる。
前記変色性ハウス玩具を組み立てて、ハウス玩具の外側に位置する白色の多孔質層上から水を付着させると多孔質層は吸液により透明化して下層の着色層による明瞭な青色の像が視認された。
また、ハウス内の壁面に設けた変色性段ボールの白色の多孔質層上から水を付着させると多孔質層は吸液により透明化して下層の着色層による青色の像が視認された。
前記青色の像は、吸液状態ではその状態を維持しているが、水が蒸発乾燥することにより再び白色の状態に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具を得ることができた。【００５６】
実施例１４
変色性ハウス玩具セットの作製
実施例１３で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、水付着具を用いて変色性ハウス玩具の外側に位置する多孔質層に筆記すると５〜６ｍｍ幅の明瞭な青色の筆跡が形成される。
また、ハウス内の壁面に設けた変色性段ボールの多孔質層に筆記すると５〜６ｍｍ幅の明瞭な青色の筆跡が形成された。
水が付着した状態では前記様相を示していたが、乾燥するにつれて徐々に青色の筆跡は淡くなり、完全に乾燥した状態では再び元の白色に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具セットを得ることができた。【００５７】
実施例１５
変色性ハウス玩具の作製
厚さ１２μｍの透明ポリエチレンテレフタレートフィルム（防水層）上に青色顔料１０部、アクリルエマルジョンを主成分とするバインダー樹脂５０部を混合したスクリーン印刷インキを用いて、２００メッシュのグラビア版にてベタ印刷して着色層を設け、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、メタノール２０部、イソシアネート系架橋剤３部を混合してなる印刷インキを用いて、２００メッシュのグラビア版にてベタ印刷を２回して多孔質層を設け、更に多孔質層を設けていない側にホットメルト樹脂を塗布し変色性フィルムを得た。
次いで、前記変色性フィルムのホットメルト樹脂を塗工した側と白色のライナー（コートボール紙）を熱ロールで圧着し、変色性ライナーを得た。
これとは別に、厚さ１２μｍの透明ポリエチレンテレフタレートフィルム（防水層）上にピンク色顔料１０部、アクリルエマルジョンを主成分とするバインダー樹脂５０部を混合したスクリーン印刷インキを用いて、２００メッシュのグラビア版にてベタ印刷して着色層を設け、前記着色層上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、メタノール２０部、イソシアネート系架橋剤３部を混合してなる印刷インキを用いて、２００メッシュのグラビア版にてベタ印刷を２回して多孔質層を設け、更に多孔質層を設けていない側にホットメルト樹脂を塗布し変色性フィルムを得た。
次いで、前記変色性フィルムのホットメルト樹脂を塗工した側と白色のライナー（コートボール紙）を熱ロールで圧着し、変色性ライナーを得た。
前記各変色性ライナーの多孔質層を設けていない側と波型の紙製中芯を水性系の接着剤を塗布して接着し、側面全体に疎水性ワックスを表面に塗布した白色の紙テープを用いて覆うように貼着して防水処理をして変色性段ボールを得た。
前記変色性段ボールを裁断して、変色性ハウス玩具を得た。
前記変色性ハウス玩具を組み立てて、ハウス玩具の外側と内側に位置する白色の多孔質層上から水を付着させると多孔質層は吸液により透明化して下層の着色層による明瞭な青色とピンク色の像が視認された。
前記青色とピンク色の像は、吸液状態ではその状態を維持しているが、水が蒸発乾燥することにより再び白色の状態に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具を得ることができた。【００５８】
実施例１６
変色性ハウス玩具セットの作製
実施例１５で得た変色性ハウス玩具と、水付着具として先端部に砲弾型の繊維ペン体（ナイロン樹脂製、直径７ｍｍ）を有し、軸筒内に水を収容可能に構成したペンと、柄の内部に水を収容可能な刷毛とを組み合わせて変色性ハウス玩具セットを得た。
前記変色性ハウス玩具セットは、ペンを用いて変色性ハウス玩具の外側と内側に位置する多孔質層に筆記すると５〜６ｍｍ幅の明瞭な青色とピンク色の筆跡が形成される。
また、刷毛を用いて変色性ハウス玩具の外側に位置する多孔質層に水を塗布すると３０ｍｍ幅の明瞭なピンク色の像が形成される。
水が付着した状態では前記様相を示していたが、乾燥するにつれて徐々に青色とピンク色の筆跡及び像は淡くなり、完全に乾燥した状態では再び元の白色に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具セットを得ることができた。【００５９】
実施例１７
変色性ハウス玩具の作製
厚さ１２μｍの透明ポリエチレンテレフタレートフィルム（防水層）上に、湿式法珪酸〔商品名：ニップシールＥ−２００、日本シリカ工業（株）製、平均粒子径：３．０μｍ〕１５部、ウレタンエマルジョン〔商品名：ハイドランＨＷ−９３０、大日本インキ化学工業（株）製、固形分５０％〕３０部、水４０部、シリコーン系消泡剤０．５部、水系インキ用増粘剤３部、エチレングリコール１部、イソシアネート系架橋剤３部を混合してなる印刷インキを用いて、１００メッシュのスクリーン版にてベタ印刷して多孔質層を設けて変色性フィルムを得た。
前記変色性フィルムの多孔質層を設けていない側に油性系接着剤を塗布し、波型の紙製中芯の両面に白色のライナーを接着し、前記ランナー表面にオフセット印刷で多色のレインボー柄の着色層を設けた段ボールの着色層と圧着し、側面全体に白色の塩化ビニル製テープを用いて覆うように貼着して防水処理をして変色性段ボールを得た。
前記変色性段ボールを裁断して、変色性ハウス玩具を得た。
前記変色性ハウス玩具を組み立てて、ハウス玩具の外側と内側に位置する白色の多孔質層上から水を付着させると多孔質層は吸液により透明化して下層の着色層に明瞭な多色のレインボー柄が視認された。
前記多色のレインボー柄は、吸液状態ではその状態を維持しているが、水が蒸発乾燥することにより再び白色の状態に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具を得ることができた。【００６０】
実施例１８
変色性ハウス玩具セットの作製
実施例１７で得た変色性ハウス玩具と、水付着具として先端部に砲弾型の繊維ペン体（ナイロン樹脂製、直径７ｍｍ）を有し、軸筒内に水を収容可能に構成したペンとを組み合わせて変色性ハウス玩具セットを得た。
前記変色性ハウス玩具セットは、ペンを用いて変色性ハウス玩具の外側と内側に位置する多孔質層に筆記すると５〜６ｍｍ幅の明瞭な多色のレインボー柄の筆跡が形成される。
水が付着した状態では前記様相を示していたが、乾燥するにつれて徐々に青色とピンク色の筆跡は淡くなり、完全に乾燥した状態では再び元の白色に戻った。
前記様相変化は繰り返し行うことができ、しかも、側面が防水処理されていることにより、側面から水が浸入することなく耐久性に優れていた。
更に、指や手が側面に接触しても怪我をすることなく、安全性に優れると共に、側面の断裁面が視認されないため、見栄えが良く、商品価値の高い変色性ハウス玩具セットを得ることができた。
【符号の説明】
【００６１】
１  変色性ハウス玩具
２  変色性段ボール
３  中芯
４  ライナー
５  防水層
６  多孔質層
７  着色層
８  側面防水層
【図１】
2016039222.tif 000003
【図２】
2016039222.tif 000004
【図３】
2016039222.tif 000005
【図４】
2016039222.tif 000006
【図５】
2016039222.tif 000007
【図６】
2016039222.tif 000008
【図７】
2016039222.tif 000009
【国際調査報告】
2016039222.tif 000010
2016039222.tif 000011
2016039222.tif 000012
2016039222.tif 000013